"エチレン[A]、炭素原子数4~20のα-オレフィン[B]、および少なくとも一種の非共役ポリエン[C]に由来する構造単位を含むエチレン系共重合体であって、1エチレン[A]に由来する構造単位が、[A]、[B]および[C]の構造単位の合計を100モルとして、40~60モルであり、2非共役ポリエン[C]に由来する構造単位が、[A]、[B]および[C]の構造単位の合計を100モルとして、0.5~4.0モルであり、3125°Cにおけるムーニー粘度ML14125°Cが、10~80であり、4損失弾性率G’’が下記式[I]を満たすことを特徴とするエチレンα―オレフィン非共役ポリエン共重合体。5.0×104<G’’Pa<1.0×105[I]炭素原子数4~20のα-オレフィン[B]が、1-ブテンであることを特徴とする請求項1に記載のエチレン1-ブテン非共役ポリエン共重合体。請求項1または2に記載のエチレン系共重合体を、架橋剤を用いて架橋させてなることを特徴とする架橋されたエチレンα-オレフィン非共役ポリエン共重合体。請求項1~3のいずれか一項に記載のエチレンα-オレフィン非共役ポリエン共重合体を用いて形成された成形品。そこで、エチレンプロピレンジエン共重合ゴムEPDMの場合のようにオイルを配合すること、および低分子量化しなくとも、粘着性に富み、柔軟で、優れた力学強度を示すと共に、良好な成形加工性を示すエチレンα―オレフィン非共役ポリエン共重合体を見出し、その架橋物、およびそれからなる成形体が、同様に粘着性に富み、柔軟かつ優れた力学特性とゴム弾性を発揮することを見出し、本発明に到達するに至った。本発明は、特定のエチレンα―オレフィン非共役ポリエン共重合体、それを架橋してなるエチレン系共重合体、およびそれからなる成形体が、粘着性に富み、柔軟で、優れた力学特性とゴム弾性を示し、種々の用途に利用可能であることを見出したことに基づく。すなわち、本発明はエチレン[A]、炭素原子数4~20のα-オレフィン[B]、および少なくとも一種の非共役ポリエン[C]に由来する構造単位を含む共重合ゴムであって、1エチレン[A]に由来する構造単位が、[A]、[B]および[C]の構造単位の合計を100モルとして、40~60モルであり、2非共役ポリエン[C]に由来する構造単位が、[A]、[B]および[C]の構造単位の合計を100モルとして、0.5~4.0モルであり、3125°Cにおけるムーニー粘度ML14125°Cが、10~80であり、4損失弾性率G’’が下記式[I]を満たすことを特徴とするエチレンα-オレフィン非共役ポリエン共重合体に関する。5.0×104<G’’Pa<1.0×105[I]これらのエチレンα―オレフィン非共役ポリエン共重合体、さらにはそれを架橋することにより、好ましくは架橋剤を用いて架橋することにより得られる架橋物は、その成形性に優れ、また柔軟性と粘接着性を併せ持った特性により、種々の成形体に用いられる。本発明のエチレンα―オレフィン非共役ポリエン共重合体、その架橋物、それからなる成形体は、エチレンプロピレンジエン共重合ゴムEPDMの場合のようにオイルを配合すること、および低分子量化しなくとも、粘着性に富み、柔軟で、優れた力学強度を示すと共に、良好な成形加工性を示しており、種々の用途に利用することができる。本発明のエチレンα-オレフィン非共役ポリエン共重合体は、エチレンと共に少なくとも1種類以上の炭素数4~20のα-オレフィン[B]に由来する構造単位、および少なくとも一種以上の非共役ポリエン[C]に由来する構造単位を含むエチレン系共重合体である。炭素数4~20のα-オレフィン[B]としては、側鎖の無い直鎖の構造を有する、炭素数4の1-ブテンからはじまり、炭素数9の1-ノネンや炭素数10の1-デセンを経て、炭素数19の1-ノナデセン、炭素数20の1-エイコセン、並びに側鎖を有する4-メチル-1-ペンテン、9-メチル-1-デセン、11-メチル-1-ドデセン、12-エチル-1-テトラデセンなどがあげられる。これらのα-オレフィンは単独で、または2種以上組み合わせて用いることができる。これらの中では、炭素数4~10のα-オレフィンが好ましく、特に1-ブテン、1-ヘキセン、1-オクテンなどが好ましく、特に1-ブテンが好適である。非共役ポリエン[C]としては、具体的には、1,4-ヘキサジエン、1,6-オクタジエン、2-メチル-1,5-ヘキサジエン、6-メチル-1,5-ヘプタジエン、7-メチル-1,6-オクタジエン等の鎖状非共役ジエン;シクロヘキサジエン、ジシクロペンタジエン、メチルテトラヒドロインデン、5-ビニル-2-ノルボルネン、5-エチリデン-2-ノルボルネン、5-メチレン-2-ノルボルネン、5-イソプロピリデン-2-ノルボルネン、6-クロロメチル-5-イソプロペニル-2-ノルボルネン等の環状非共役ジエン;2,3-ジイソプロピリデン-5-ノルボルネン、2-エチリデン-3-イソプロピリデン-5-ノルボルネン、2-プロペニル-2,5-ノルボルナジエン、1,3,7-オクタトリエン、1,4,9-デカトリエン、4,8-ジメチル-1,4,8-デカトリエン、4-エチリデン-8-メチル-1,7-ノナジエン等のトリエンが挙げられる。これらの非共役ポリエン[C]は、単独で、または2種類以上を組み合わせて用いることができる。これらの中でも、1,4-ヘキサジエンなどの環状非共役ジエン、5-エチリデン-2-ノルボルネン、または5-エチリデン-2-ノルボルネンと5-ビニル-2-ノルボルネンとの併用が好ましく、中でも5-エチリデン-2-ノルボルネン、または5-エチリデン-2-ノルボルネンと5-ビニル-2-ノルボルネンとの併用が特に好ましい。このように本発明のエチレン系共重合体としては、以下を挙げることができる。エチレン1-ブテン1,4-ヘキサジエン共重合体、エチレン1-ペンテン1,4-ヘキサジエン共重合体、エチレン1-ヘキセン1,4-ヘキサジエン共重合体、エチレン1-へプテン1,4-ヘキサジエン共重合体、エチレン1-オクテン1,4-ヘキサジエン共重合体、エチレン1-ノネン1,4-ヘキサジエン共重合体、エチレン1-デセン1,4-ヘキサジエン共重合体、エチレン1-ブテン1-オクテン1,4-ヘキサジエン共重合体、エチレン1-ブテン5-エチリデン-2-ノルボルネン共重合体、エチレン1-ペンテン5-エチリデン-2-ノルボルネン共重合体、エチレン1-ヘキセン5-エチリデン-2-ノルボルネン共重合体、エチレン1-へプテン5-エチリデン-2-ノルボルネン共重合体、エチレン1-オクテン5-エチリデン-2-ノルボルネン共重合体、エチレン1-ノネン5-エチリデン-2-ノルボルネン共重合体、エチレン1-デセン5-エチリデン-2-ノルボルネン共重合体、エチレン1-ブテン1-オクテン5-エチリデン-2-ノルボルネン共重合体、エチレン1-ブテン5-エチリデン-2-ノルボルネン5-ビニル-2-ノルボルネン共重合体、エチレン1-ペンテン5-エチリデン-2-ノルボルネン5-ビニル-2-ノルボルネン共重合体、エチレン1-ヘキセン5-エチリデン-2-ノルボルネン5-ビニル-2-ノルボルネン共重合体、エチレン1-へプテン5-エチリデン-2-ノルボルネン5-ビニル-2-ノルボルネン共重合体、エチレン1-オクテン5-エチリデン-2-ノルボルネン5-ビニル-2-ノルボルネン共重合体、エチレン1-ノネン5-エチリデン-2-ノルボルネン5-ビニル-2-ノルボルネン共重合体、エチレン1-デセン5-エチリデン-2-ノルボルネン5-ビニル-2-ノルボルネン共重合体、エチレン1-ブテン1-オクテン5-エチリデン-2-ノルボルネン5-ビニル-2-ノルボルネン共重合体。これらは必要に応じて1種類、または2種類以上が用いられる。本発明においては、エチレン[A]に由来する構造単位は、[A]、[B]および[C]の構造単位の合計を100モルとして、40~60モルであり、好ましくは42~60モルであり、特に好ましくは43~59モルであり、さらに、非共役ポリエン[C]に由来する構造単位は、[A]、[B]および[C]の構造単位の合計を100モルとして、0.5~4.0モルであり、好ましくは0.7~4.0モル、特に好ましくは0.7~3.5モルである。エチレンが40モル未満では、低温での柔軟性が悪化し、また、60モルを越えると、粘着性が発現しない傾向がある。また、非共役ポリエンが0.5モル未満では、十分な架橋反応性を示さず、また、4.0モルを越えると、ゴムの柔軟性が悪化する傾向がある。また、本発明のエチレン系共重合体のムーニー粘度ML14125°Cは、一般に10から80であり、好ましくは、15~80であり、特に好ましくは20~70である。この範囲にあると、良好な後処理リボンハンドリング性を示すと共に優れたゴム物性を有している。そして、本発明のエチレン系共重合体の分子量が不十分の場合は、粘着性ではあるが、組成物粘度が低くかつ強度も低いことから後処理性が悪くリボンハンドリング性が悪い、ゴム物性が悪化するおそれもある。本発明のエチレン系共重合体の損失弾性率G’’50°Cが以下の式Iを満たすことを特徴としている。5.0×104<G’’50°CPa<1.0×105[I]なお、上記の式[I]においてG’’50°CPaは、50°Cにおける損失弾性率の値をPaの単位で表示した値であり、好ましくは、5.5×104<G’’50°CPa<9.5×104であり、特に好ましくは、6.0×104<G’’50°CPa<9.0×104である。損失弾性率G’’50°Cがこの不等式満たすエチレン系共重合体は、加工時に粘着性を示すために、優れた加工性を有している。本パラメータを満たすGを得るためには、ポリマー鎖同士の絡み合いを適度に抑えることが有効である。そのためには絡み易いエチレンに対して、側鎖が適当に大きいα-オレフィンを相当量、共重合することが有効であり、中でも加工性ハンドリング性と粘着性をバランスさせるのには、1-ブテンを40~60モル共重合したエチレン系共重合体が好適であり、以下のように特定されたエチレン系共重合体が特に好適である。5エチレン[A]の構成単位の割合モルと炭素数4~20のα-オレフィン[B]の構成単位の割合モルの比本発明のエチレンα-オレフィン非共役ポリエン共重合体において、エチレン[A]/炭素数4~20のα-オレフィン[C]の比モル比は、0.6740モル/59.5モルから1.6860モル/36モルが好ましく、さら好ましくは0.7~1.68であり、更に好ましくは、0.72~1.60である。次に、本発明のエチレン系共重合体の製造に好適に使用されるメタロセン触媒およびそれを用いた重合の条件について説明する。<触媒>触媒例1前記メタロセン触媒としては、下記一般式[I]または[II]で表される遷移金属化合物が挙げられる。一般式[I]および[II]においてYは、ケイ素原子もしくは炭素原子である。また一般式IおよびIIにおいてR1、R2、R3、R4、R5、R6、R7、R8、R9、R10、R11、R12、R13、R14は水素原子、ハロゲン原子、ハロゲン原子で置換されていてもよい炭素数が1~20の炭化水素基およびケイ素含有基から選ばれ、それぞれ同一でも異なっていてもよく、R1からR14までの隣接した置換基は互いに結合して環を形成してもよい。前記ハロゲン原子としては、フッ素原子、塩素原子、臭素原子およびヨウ素原子が挙げられる。前記炭素数が1~20の炭化水素基としては、炭素数1~20のアルキル基、炭素原子数7~20のアリールアルキル基、炭素原子数6~20のアリールaryl基および置換アリールaryl基などが挙げられる。より具体的には、例えば、メチル基、エチル基、n-プロピル基、イソプロピル基、アリルallyl基、n-ブチル基、イソブチル基、sec-ブチル基、t-ブチル基、アミル基、n-ペンチル基、ネオペンチル基、n-ヘキシル基、n-ヘプチル基、n-オクチル基、n-ノニル基、n-デカニル基、3-メチルペンチル基、1,1-ジエチルプロピル基、1,1-ジメチルブチル基、1-メチル-1-プロピルブチル基、1,1-プロピルブチル基、1,1-ジメチル-2-メチルプロピル基、1-メチル-1-イソプロピル-2-メチルプロピル基、シクロペンチル基、シクロヘキシル基、シクロヘプチル基、シクロオクチル基、ノルボルニル基、アダマンチル基、フェニル基、o-トリル基、m-トリル基、p-トリル基、キシリル基、イソプロピルフェニル基、t-ブチルフェニル基、ナフチル基、ビフェニル基、ターフェニル基、フェナントリル基、アントラセニル基、ベンジル基およびクミル基を挙げることができ、メトキシ基、エトキシ基およびフェノキシ基などの酸素含有基、ニトロ基、シアノ基、N-メチルアミノ基、N,N-ジメチルアミノ基およびN-フェニルアミノ基などの窒素含有基、ボラントリイル基およびジボラニル基などのホウ素含有基、スルホニル基およびスルフェニル基などのイオウ含有基を含むものも前記炭化水素基の例として挙げられる。上記炭化水素基は、水素原子がハロゲン原子で置換されていてもよく、そのようなハロゲン置換炭化水素基として例えば、トリフルオロメチル基、トリフルオロメチルフェニル基、ペンタフルオロフェニル基およびクロロフェニル基などを挙げることができる。上記ケイ素含有基としては、シリル基、シロキシ基、炭化水素置換シリル基および炭化水素置換シロキシ基などを挙げることができる。より具体的には、例えば、メチルシリル基、ジメチルシリル基、トリメチルシリル基、エチルシリル基、ジエチルシリル基、トリエチルシリル基、ジフェニルメチルシリル基、トリフェニルシリル基、ジメチルフェニルシリル基、ジメチル-t-ブチルシリル基およびジメチルペンタフルオロフェニルシリル基などを挙げることができる。上記一般式[I]および[II]におけるR1からR4を有するシクロペンタジエニル基としては、R1からR4が水素原子である無置換シクロペンタジエニル基、3-t-ブチルシクロペンタジエニル基、3-メチルシクロペンタジエニル基、3-トリメチルシリルシクロペンタジエニル基、3-フェニルシクロペンタジエニル基、3-アダマンチルシクロペンタジエニル基、3-アミルシクロペンタジエニル基および3-シクロヘキシルシクロペンタジエニル基などの3位1置換シクロペンタジエニル基、3-t-ブチル-5-メチルシクロペンタジエニル基、3-t-ブチル-5-エチルシクロペンタジエニル基、3-フェニル-5-メチルシクロペンタジエニル基、3,5-ジ-t-ブチルシクロペンタジエニル基、3,5-ジメチルシクロペンタジエニル基、3-フェニル-5-メチルシクロペンタジエニル基および3-トリメチルシリル-5-メチルシクロペンタジエニル基などの3,5位2置換シクロペンタジエニル基などを挙げることができるが、この限りではない。遷移金属化合物の合成のし易さ、製造コスト及び非共役ポリエン[C]の共重合能の観点から、無置換R1~R4が水素原子であるシクロペンタジエニル基が好ましい。前記一般式[I]および[II]におけるR5からR12を有するフルオレニル基としては、R5からR12が水素原子である無置換フルオレニル基、2-メチルフルオレニル基、2-t-ブチルフルオレニル基および2-フェニルフルオレニル基などの2位1置換フルオレニル基、4-メチルフルオレニル基、4-t-ブチルフルオレニル基および4-フェニルフルオレニル基などの4位1置換フルオレニル基、あるいは2,7-ジ-t-ブチルフルオレニル基および3,6-ジ-t-ブチルフルオレニル基などの2,7位もしくは3,6位2置換フルオレニル基、2,7-ジメチル-3,6-ジ-t-ブチルフルオレニル基および2,7-ジフェニル-3,6-ジ-t-ブチルフルオレニル基などの2,3,6,7位4置換フルオレニル基、あるいは下記一般式V-IおよびV-IIで表されるような、R6とR7とが互いに結合して環を形成し、R10とR11とが互いに結合して環を形成している2,3,6,7位4置換フルオレニル基などが挙げられるが、この限りではない。一般式V-IおよびV-II中、R5、R8、R9、R12は前記一般式Iあるいは[II]における定義と同様であり、Ra、Rb、Rc、Rd、Re、Rf、RgおよびRhは、それぞれ独立に水素原子または炭素数1~5のアルキル基であり、隣接した置換基と互いに結合して環を形成していてもよい。前記アルキル基としては、具体的にはメチル基、エチル基、n-プロピル基、イソプロピル基、n-ブチル基、t-ブチル基、アミル基およびn-ペンチル基を例示できる。また、一般式V-I中、RxおよびRyはそれぞれ独立に炭素数1~3の不飽和結合を有してもよい炭化水素基であり、RxがRaまたはRcが結合した炭素と共同して二重結合を形成していてもよく、RyがReまたはRgが結合した炭素と共同して二重結合を形成していてもよく、RxおよびRyがともに炭素数1または2の飽和あるいは不飽和の炭化水素基であることが好ましい。上記一般式V-IまたはV-IIで表される化合物として、具体的には、下記式V-IIIで表されるオクタメチルオクタヒドロジベンゾフルオレニル基、下記式V-IVで表されるテトラメチルドデカヒドロジベンゾフルオレニル基、下記式V-Vで表されるオクタメチルテトラヒドロジシクロペンタフルオレニル基、下記式V-VIで表されるヘキサメチルジヒドロジシクロペンタフルオレニル基、及び下記式V-VIIで表されるb,h-ジベンゾフルオレニル基が挙げられる。これらのフルオレニル基を含む上記一般式IまたはIIで表される遷移金属化合物はいずれも非共役ポリエン[C]の共重合能に優れるが、Yがケイ素原子である場合、2,7位2置換フルオレニル基、3,6位2置換フルオレニル基、2,3,6,7位4置換フルオレニル基、上記一般式V-Iに表される2,3,6,7位4置換フルオレニル基を有する遷移金属化合物が特に優れる。Yが炭素原子である場合、R5からR12が水素原子である無置換フルオレニル基、3,6位2置換フルオレニル基、2,3,6,7位4置換フルオレニル基、上記一般式V-Iに表される2,3,6,7位4置換フルオレニル基を有する遷移金属化合物が特に非共役ポリエン[C]の共重合能に優れる。重合活性については、Yがケイ素原子および炭素原子いずれの場合も、2,7位2置換フルオレニル基、3,6位2置換フルオレニル基、2,3,6,7位4置換フルオレニル基、上記一般式V-Iに表される2,3,6,7位4置換フルオレニル基を有する上記一般式IおよびIIで表される遷移金属化合物が特に優れる。上記一般式IにおいてR13、R14は相互に同一でも異なってもよい。前述の通りR13、R14は炭化水素基になり得るが、その炭化水素基の中でも、メチル基、エチル基、n-プロピル基、イソプロピル基、n-ブチル基、イソブチル基、t-ブチル基、シクロペンチル基、シクロヘキシル基、シクロヘプチル基、フェニル基、m-トリル基、p-トリル基、4-t-ブチルフェニル基、p-クロロフェニル基、4-ビフェニル基、2-ナフチル基、キシリル基、ベンジル基およびm-トリフルオロメチルフェニル基が好ましい。上記一般式[II]で表される遷移金属化合物において、Aは芳香環を含んでいてもよい炭素原子数2~20の二価の飽和もしくは不飽和の炭化水素基であり、YはこのAと結合し、例えば、下記式VIIに表されるシクロヘキシリデン基などのシクロアルキリデン基、下記式[VIII]に表されるシクロテトラメチレンシリレン基1-シラシクロペンチリデン基などのシクロメチレンシリレン基などを構成する。式[VI-I]及び[VI-II]において、●は、上記一般式[II]における置換シクロペンタジエニル基および置換フルオレニル基との結合点を表す。また、一般式[II]においてAはYとともに形成する環を含めて二つ以上の環構造を含んでいてもよい。YがAと結合して形成する環構造としては、上記式VI-Iに表されるシクロヘキシリデン基以外に具体的には、シクロプロピリデン基、シクロブチリデン基、シクロペンチリデン基、シクロヘプチリデン基、シクロオクチリデン基、ビシクロ3.3.1ノニリデン基、ノルボルニリデン基、アダマンチリデン基、テトラヒドロナフチリデン基およびジヒドロインダニリデン基などを挙げることができる。同様に、YがAと結合して形成する環構造としては、上記式VI-IIに表されるシクロテトラメチレンシリレン基1-シラシクロペンチリデン基以外に具体的には、シクロジメチレンシリレン基、シクロトリメチレンシリレン基、シクロペンタメチレンシリレン基、シクロヘキサメチレンシリレン基およびシクロヘプタメチレンシリレン基などを挙げることができる。上記一般式[I]および[II]においてMは、チタニウム原子、ジルコニウム原子またはハフニウム原子であり、好ましくはチタニウム原子またはハフニウム原子である。一般式[I]および[II]においてQは、ハロゲン原子、炭素数が1~10の炭化水素基、炭素数が10以下の中性、共役または非共役ジエン、アニオン配位子、および孤立電子対で配位可能な中性配位子から選ばれる。前記ハロゲン原子の具体例としては、フッ素原子、塩素原子、臭素原子およびヨウ素原子が挙げられ、好ましくは塩素原子である。前記炭素数1~10の炭化水素基の具体例としては、メチル基、エチル基、n-プロピル基、イソプロピル基、2-メチルプロピル基、1,1-ジメチルプロピル基、2,2-ジメチルプロピル基、1、1-ジエチルプロピル基、1-エチル-1-メチルプロピル基、1,1,2,2-テトラメチルプロピル基、sec-ブチル基、t-ブチル基、1,1-ジメチルブチル基、1,1,3-トリメチルブチル基、ネオペンチル基、シクロヘキシルメチル基、シクロヘキシル基、1-メチル-1-シクロヘキシル基およびベンジル基等が挙げられ、好ましくはメチル基、エチル基およびベンジル基である。前記炭素数が10以下の中性、共役または非共役ジエンの具体例としては、s-シス-またはs-トランス-η4-1,3-ブタジエン、s-シス-またはs-トランス-η4-1,4-ジフェニル-1,3-ブタジエン、s-シス-またはs-トランス-η4-3-メチル-1,3-ペンタジエン、s-シス-またはs-トランス-η4-1,4-ジベンジル-1,3-ブタジエン、s-シス-またはs-トランス-η4-2,4-ヘキサジエン、s-シス-またはs-トランス-η4-1,3-ペンタジエン、s-シス-またはs-トランス-η4-1,4-ジトリル-1,3-ブタジエン、およびs-シス-またはs-トランス-η4-1,4-ビストリメチルシリル-1,3-ブタジエン等が挙げられる。前記アニオン配位子の具体例としては、メトキシ、t-ブトキシ、フェノキシ等のアルコキシ基、アセテートおよびベンゾエート等のカルボキシレート基、ならびにメシレートおよびトシレート等のスルホネート基等が挙げられる。前記孤立電子対で配位可能な中性配位子の具体例としては、トリメチルホスフィン、トリエチルホスフィン、トリフェニルホスフィンおよびジフェニルメチルホスフィンなどの有機リン化合物、ならびにテトラヒドロフラン、ジエチルエーテル、ジオキサンおよび1,2-ジメトキシエタン等のエーテル類が挙げられる。最後に、上記一般式[I]および[II]においてjは1~4の整数であり、jが2以上の場合は、Qは互いに同一でも異なってもよい。以上説明した遷移金属化合物の例は、特開平2011―1497号公報に挙げられている。前記遷移金属化合物は公知の方法によって製造可能であり、特に製造方法が限定されるわけではない。製造方法として例えば、J.Organomet.Chem.63,5091996、本出願人による出願に係る公報であるWO2006-123759号公報、WO01/27124号公報、特開2004-168744号公報、特開2004-175759号公報および特開2000-212194号公報等記載の方法が挙げられる。触媒例2また、本発明のエチレン系共重合体の製造に好適に使用可能なメタロセン触媒として、下記一般式Xで表わされる化合物を挙げることができる。式X中、R’およびR’’はそれぞれ独立に、水素原子または炭素数1~20のヒドロカルビル基であり、Mはチタンであり、Yは-NR-であり、Zは-SiR2-であり、前記二つのRはそれぞれ独立に、水素原子または炭素数1~20のヒドロカルビル基であり、pおよびqのうち一方は0であり、他方は1であり、pが0かつqが1である場合には、Mは2の酸化状態であり、X’は1,4-ジフェニル-1,3-ブタジエンまたは、1,3-ペンタジエンであり、pが1かつqが0である場合には、Mは3の酸化状態であり、Xは2-N,N-ジメチルアミノベンジルである。前記一般式Xで表わされる構造を有する化合物としては、得られるエチレン系共重合体の超低分子量成分によるフォギングおよびベタが抑制されるといった観点から、t-ブチルアミドジメチルη5-2-メチル-s-インダセン-1-イルシランチタニウムII1,3-ペンタジエン別名:t-ブチルアミドジメチルη5-2-メチル-s-インダセン-1-イルシランチタニウムII1,3-ペンタジエン下記式XIで表される構造を有する化合物が特に好ましい。なお、下記式XIで表わされる構造を有する化合物は、例えば特表2001-522398号公報に記載された方法で得ることができる。前記一般式Xで表わされる構造を有する化合物は、非共役ポリエン[C]の重合性に優れている。また、このようなメタロセン触媒を用いて合成される本発明のエチレン系共重合体は、分子量分布および組成分布が狭く、均一な分子構造を有するエチレン系共重合体である。このため、本発明のエチレン系共重合体、架橋されたエチレン系共重合体、およびその成形体は、表面外観に優れる傾向がある。共触媒本発明のエチレン系共重合体は、例えば以上挙げたメタロセン触媒を主触媒とし、ホウ素系化合物および/またはトリアルキルアルミニウムなどの有機アルミニウム化合物を共触媒として用いて合成することができる。前記ホウ素系化合物としては、例えば、トリチルテトラキスペンタフルオロフェニルボレート、トリメチルアンモニウムテトラキスペンタフルオロフェニルボレート、ジ水素化タローアルキルメチルアンモニウムテトラキスペンタフルオロフェニルボレート、トリエチルアンモニウムテトラキスペンタフルオロフェニルボレート、トリプロピルアンモニウムテトラキスペンタフルオロフェニルボレート、トリn-ブチルアンモニウムテトラキスペンタフルオロフェニルボレート、トリs-ブチルアンモニウムテトラキスペンタフルオロフェニルボレート、N,N-ジメチルアニリニウムテトラキスペンタフルオロフェニルボレート、N,N-ジメチルアニリニウムn-ブチルトリスペンタフルオロフェニルボレート、N,N-ジメチルアニリニウムベンジルトリスペンタフルオロフェニルボレート、N,N-ジメチルアニリニウムテトラキス4-t-ブチルジメチルシリル-2,3,5,6-テトラフルオロフェニルボレート、N,N-ジメチルアニリニウムテトラキス4-トリイソプロピルシリル-2,3,5,6-テトラフルオロフェニルボレート、N,N-ジメチルアニリニウムペンタフルオロフェノキシトリスペンタフルオロフェニルボレート、N,N-ジエチルアニリニウムテトラキスペンタフルオロフェニルボレート、N,N-ジメチル-2,4,6-トリメチルアニリニウムテトラキスペンタフルオロフェニルボレート、トリメチルアンモニウムテトラキス2,3,4,6-テトラフルオロフェニルボレート、トリエチルアンモニウムテトラキス2,3,4,6-テトラフルオロフェニルボレート、トリプロピルアンモニウムテトラキス2,3,4,6-テトラフルオロフェニルボレート、N,N-ジメチルアニリニウムテトラキス2,3,4,6-テトラフルオロフェニルボレート、N,N-ジエチルアニリニウムテトラキス2,3,4,6-テトラフルオロフェニルボレートおよびN,N-ジメチル-2,4,6-トリメチルアニリニウムテトラキス2,3,4,6-テトラフルオロフェニルボレート;ジイソプロピルアンモニウムテトラキスペンタフルオロフェニルボレート、トリn-ブチルアンモニウムテトラキス2,3,4,6-テトラフルオロフェニルボレート、ジメチルt-ブチルアンモニウムテトラキス2,3,4,6-テトラフルオロフェニルボレート、およびジシクロヘキシルアンモニウムテトラキスペンタフルオロフェニルボレートなどのジアルキルアンモニウム塩;トリフェニルホスホニウムテトラキスペンタフルオロフェニルボレート、トリo-トリルホスホニウムテトラキスペンタフルオロフェニルボレート、およびトリ2,6-ジメチルフェニルホスホニウムテトラキスペンタフルオロフェニルボレートなどの三置換されたホスホニウム塩;ジフェニルオキソニウムテトラキスペンタフルオロフェニルボレート、ジo-トリルオキソニウムテトラキスペンタフルオロフェニルボレート、およびジ2,6-ジメチルフェニルオキソニウムテトラキスペンタフルオロフェニルボレートなどの二置換されたオキソニウム塩;ジフェニルスルホニウムテトラキスペンタフルオロフェニルボレート、ジo-トリルスルホニウムテトラキスペンタフルオロフェニルボレート、およびビス2,6-ジメチルフェニルスルホニウムテトラキスペンタフルオロフェニルボレートなどの二置換されたスルホニウム塩が挙げられる。前記有機アルミニウム化合物としては、トリメチルアルミニウム、トリエチルアルミニウム、トリイソブチルアルミニウムおよびトリn-オクチルアルミニウムなどのトリアルキルアルミニウム、トリシクロアルキルdアルミニウム、イソブチルアルミニウムジクロリド、ジエチルアルミニウムクロリド、エチルアルミニウムジクロリド、エチルアルミニウムセスキクロリド、メチルアルミニウムジクロリド、ジメチルアルミニウムクロリド、ジイソブチルアルミニウムハイドライド、LiAlC2H54、LiAlC7H154、さらに有機アルミニウムオキシ化合物を挙げることができる。前記有機アルミニウムオキシ化合物は、従来公知のアルミノキサンであってもよく、また特開平2-78687号公報に例示されているようなベンゼン不溶性の有機アルミニウムオキシ化合物であってもよい。<重合条件>本発明のエチレン系共重合体を合成する際の反応温度は、通常-20~200°Cであり、好ましくは0~150°Cである。重合圧力は通常0MPaを超えて8MPaゲージ圧以下、好ましくは0MPaを超えて5MPaゲージ圧以下の範囲である。反応時間共重合が連続法で実施される場合は平均滞留時間は、触媒濃度および重合温度などの条件によって異なるが、通常0.5分間~5時間、好ましくは10分間~3時間である。さらに、水素などの分子量調節剤を用いることもできる。上記のようなメタロセン触媒を用いて、オレフィンの重合を行うに際して、上記一般式[I]、[II]および[X]で示した遷移金属化合物は、反応容積1リットル当り、通常1012~102モル、好ましくは1010~108モルになるような量で用いられる。前記遷移金属化合物と共に用いられる上記共触媒は、共触媒と、遷移金属化合物中の全遷移金属原子Mとのモル比共触媒/Mが、通常0.1/1~100/1、好ましくは1/1~50/1となるような量で用いられる。本発明において、エチレン系共重合体の製造は、溶液溶解重合、懸濁重合などの液相重合法または気相重合法のいずれにおいても実施可能であり、特に限定されないが、下記重合反応液を得る工程を有することが好ましい。重合反応液を得る工程とは、脂肪族炭化水素を重合溶媒として用いて、上述のメタロセン触媒および共触媒の存在下に、エチレン[A]、上記α-オレフィン[B]、上記非共役ポリエン[C]および必要に応じて任意にその他のモノマーを共重合し、エチレン[A]α-オレフィン[B]非共役ポリエン[C]その他のモノマー共重合体の重合反応液を得る工程である。前記重合溶媒としては、例えば、脂肪族炭化水素および芳香族炭化水素などが挙げられる。具体的には、プロパン、ブタン、ペンタン、ヘキサン、ヘプタン、オクタン、デカン、ドデカンおよび灯油などの脂肪族炭化水素、シクロペンタン、シクロヘキサンおよびメチルシクロペンタンなどの脂環族炭化水素、ベンゼン、トルエンおよびキシレンなどの芳香族炭化水素、ならびにエチレンクロリド、クロルベンゼンおよびジクロロメタンなどのハロゲン化炭化水素が挙げられる。これらは1種単独で、あるいは2種以上を組み合わせて用いることができる。また、重合に供するα-オレフィン自身を重合溶媒として用いることもできる。以上説明した重合溶媒のうち、得られるエチレン系共重合体との分離、精製の観点から、ヘキサンが好ましい。重合反応は、回分式、半連続式、連続式のいずれの方法においても行うことができる。さらに重合を反応条件の異なる2段以上に分けて行うことも可能である。例えば以上説明したようにして重合反応を実施し、反応系内にメタノールなどの酸性アルコールを添加することによって、重合反応を終了させることができる。重合反応により得られるエチレン系重合体の分子量は、重合系内に水素を存在させるか、または重合温度を変化させることによっても調節することができる。具体的には、重合系内に水素を多く存在させることにより、得られるエチレン系共重合体の分子量を小さくすることができ、その結果、本発明における極限粘度の範囲のエチレン系共重合体を得ることができる。さらに、重合温度をあまり高くせず、穏やかな反応条件に抑えることによって、得られるエチレン系共重合体の分子量を小さく抑え、結果、前記極限粘度の範囲を達成することができる。さらに、使用する共触媒の量により前記エチレン系共重合体の分子量を調節することもできる。また、エチレンと上記α-オレフィンとの仕込みのモル比エチレン/α-オレフィンは、好ましくは1/99~50/50、より好ましくは5/95~40/60である。エチレンと非共役ポリエンとの仕込みのモル比エチレン/非共役ポリエンは、好ましくは50/50~99/1、より好ましくは60/40~95/5である。このような本発明のエチレン系共重合体は架橋剤を配合してエチレン系共重合体組成物とし、これを成形し、架橋することにより、あるいは電子線架橋等により、所望の成形体を得ることができる。架橋剤を用いる場合その割合は、エチレン系共重合体100重量部に対し、1~30重量部の範囲で含有するのが通常である。ゴム組成物本発明のエチレンα―オレフィン非共役ポリエン共重合体には、一般に軟化剤、充填剤等を配合したゴム組成物として用いられ、成形し、架橋されることにより所望の成形体を得ることができる。これらの配合量は、エチレンα-オレフィン非共ポリエン共重合体および必要に応じて配合される他のポリマーエラストマー、ゴム等の合計100重量部に対して、一般に軟化剤0.1~200重量部、充填剤1~300重量部である。また、このゴム組成物には、軟化剤、充填剤、架橋剤の他、用途により、目的に応じて他の添加剤、例えば、加工助剤、活性剤、吸湿剤、さらに耐熱安定剤、耐候安定剤、帯電防止剤、着色剤、滑剤および増粘剤等を配合することが行われる。また、本発明のエチレンαオレフィン非共役ポリエン共重合体、あるいはそれを含むゴム組成物には、必要に応じて他のエラストマー、ゴム等を配合することもできる。ゴム組成物として用いられる場合、ゴム組成物中のエチレンα-オレフィン非共役ポリエン共重合体の割合は、一般に20重量以上、好ましくは30~90重量である。ゴム組成物は、エチレンα-オレフィン非共役ポリエン共重合体と、必要に応じて配合されるその他の成分を、例えば、ミキサー、ニーダー、ロールなどの混練機を用いて所望の温度で混練することにより調製することができる。本発明のエチレンα-オレフィン非共役ポリエン共重合体は、混練性に優れているので、ゴム組成物の調製を良好に行うことができる。架橋剤架橋剤としては、有機過酸化物、フェノール樹脂、硫黄系化合物、ヒドロシリコーン系化合物、アミノ樹脂、キノンまたはその誘導体、アミン系化合物、アゾ系化合物、エポキシ系化合物、イソシアネート等のゴムを架橋する際に一般に使用される架橋剤が挙げられる。これらのうちでは、有機過酸化物、硫黄等の加硫剤が好適である。有機過酸化物としては、ジクミルペルオキシド、ジ-tert-ブチルペルオキシド、2,5-ジ-tert-ブチルペルオキシヘキサン、2,5-ジメチル-2,5-ジ-tert-ブチルペルオキシヘキサン、2,5-ジメチル-2,5-ジ-tert-ブチルペルオキシヘキシン-3、1,3-ビスtert-ブチルペルオキシイソプロピルベンゼン、1,1-ビスtert-ブチルペルオキシ-3,3,5-トリメチルシクロヘキサン、n-ブチル-4,4-ビスtert-ブチルペルオキシバレレート、ベンゾイルペルオキシド、p-クロロベンゾイルペルオキシド、2,4-ジクロロベンゾイルペルオキシド、tert-ブチルペルオキシベンゾエート、ert-ブチルペルオキシイソプロピルカーボネート、ジアセチルペルオキシド、ラウロイルペルオキシド、tert-ブチルクミルペルオキシド等が挙げられる。このうちでは、2,5-ジ-tert-ブチルペルオキシヘキサン、2,5-ジメチル2,5-ジ-tert-ブチルペルオキシヘキサン、2,5-ジメチル2,5-ジ-tert-ブチルペルオキシヘキシン-3、1,3-ビスtert-ブチルペルオキシイソプロピルベンゼン、1,1-ビスtert-ブチルペルオキシ-3,3,5-トリメチルシクロヘキサン、n-ブチル-44-ビスtert-ブチルペルオキシバレレート等の2官能性の有機過酸化物が好ましく、中でも、2,5-ジ-tert-ブチルペルオキシヘキサン、2,5-ジメチル-2,5-ジ-tert-ブチルペルオキシヘキサンが最も好ましい。架橋剤として、有機過酸化物を用いる場合、その配合量は、エチレンα-オレフィン非共役ポリエン共重合体および必要に応じて配合される他の架橋が必要なポリマーゴム等の合計100重量部に対して、一般に0.1~20重量部、好ましくは0.2~15重量部である、さらに好ましくは0.5~10重量部である。有機過酸化物の配合量が上記範囲内であると、得られるゴム成形体の表面へのブルームなく、ゴム組成物が優れた架橋特性を示すので好適である。また、有機過酸化物を用いる場合、架橋助剤を併用することが好ましい。このような架橋助剤として、例えば、イオウ、p-キノンジオキシム等のキノンジオキシム系架橋助剤;エチレングリコールジメタクリレート、トリメチロールプロパントリメタクリレート等のアクリル系架橋助剤;ジアリルフタレート、トリアリルイソシアヌレート等のアリル系架橋助剤;その他マレイミド系架橋助剤;ジビニルベンゼン;酸化亜鉛例えば、ZnO1酸化亜鉛2種、ハクスイテック社製、酸化マグネシウム、亜鉛華例えば、META-Z102商品名;井上石灰工業株式会社製などの酸化亜鉛等の金属酸化物などが挙げられる。架橋助剤の配合量は、有機過酸化物1モルに対して、通常0.5~10モル、好ましくは0.5~7モル、より好ましくは1~5モルである。架橋剤として硫黄系化合物加硫剤を用いる場合、具体例としては、硫黄、塩化硫黄、二塩化硫黄、モルフォリンジスルフィド、アルキルフェノールジスルフィド、テトラメチルチウラムジスルフィド、ジチオカルバミン酸セレン等が挙げられる。架橋剤として硫黄系化合物を用いる場合、その配合量は、エチレンα-オレフィン非共役ポリエン共重合体および必要に応じて配合される他の架橋が必要なポリマーゴム等の合計100重量部に対して、通常は0.3~10重量部、好ましくは0.5~7.0重量部、さらに好ましくは0.7~5.0重量部である。硫黄系化合物の配合量が上記範囲内であると、成形体の表面へのブルームがなく、優れた架橋特性を示す。次に、上記加硫剤として硫黄系化合物を用いる場合には、加硫促進剤を併用することが好ましい。前記加硫促進剤としては、N-シクロヘキシル-2-ベンゾチアゾールスルフェンアミド、N-オキシジエチレン-2-ベンゾチアゾールスルフェンアミド、N,N-ジイソプロピル-2-ベンゾチアゾールスルフェンアミド、2-メルカプトベンゾチアゾール例えば、サンセラーM商品名;三新化学工業社製、2-4-モルホリノジチオペンゾチアゾール例えば、ノクセラーMDB-P商品名;大内新興化学工業社製、2-2,4-ジニトロフェニルメルカプトベンゾチアゾール、2-2,6-ジエチル-4-モルフォリノチオベンゾチアゾールおよびジベンゾチアジルジスルフィド例えば、サンセラーDM商品名;三新化学工業社製などのチアゾール系加硫促進剤;ジフェニルグアニジン、トリフェニルグアニジンおよびジオルソトリルグアニジンなどのグアニジン系加硫促進剤;アセトアルデヒドアニリン縮合物およびブチルアルデヒドアニリン縮合物などのアルデヒドアミン系加硫促進剤;2-メルカプトイミダゾリンなどのイミダゾリン系加硫促進剤;ジエチルチオウレアおよびジブチルチオウレアなどのチオウレア系加硫促進剤;テトラメチルチウラムモノスルフィド例えば、サンセラーTS商品名;三新化学工業社製、テトラメチルチウラムジスルフィド例えば、サンセラーTT商品名;三新化学工業社製、テトラエチルチウラムジスルフィド例えば、サンセラーTET商品名;三新化学工業社製、テトラブチルチウラムジスルフィド例えば、サンセラーTBT商品名;三新化学工業社製およびジペンタメチレンチウラムテトラスルフィド例えば、サンセラーTRA商品名;三新化学工業社製などのチウラム系加硫促進剤;ジメチルジチオカルバミン酸亜鉛、ジエチルジチオカルバミン酸亜鉛、ジブチルジチオカルバミン酸亜鉛例えば、サンセラーPZ、サンセラーBZおよびサンセラーEZ商品名;三新化学工業社製およびジエチルジチオカルバミン酸テルルなどのジチオ酸塩系加硫促進剤;エチレンチオ尿素例えば、サンセラーBUR商品名;三新化学工業社製、サンセラー22-C商品名;三新化学工業社製およびN,N-ジエチルチオ尿素などのチオウレア系加硫促進剤;ジブチルキサトゲン酸亜鉛などのザンテート系加硫促進剤;その他、亜鉛華例えば、META-Z102商品名;井上石灰工業社製、酸化亜鉛などが挙げられる。これらの加硫促進剤の配合量は、エチレンα-オレフィン非共役ポリエン共重合体および必要に応じて配合される他の架橋が必要なポリマーゴム等の合計100重量部に対して、一般に0.1~20重量部、好ましくは0.2~15重量部、さらに好ましくは0.5~10重量部である。この範囲内では、得られるゴム成形体の表面へのブルームなく、優れた架橋特性を示す。加硫助剤加硫助剤は、架橋剤が硫黄系化合物である場合に用いられ、例えば、酸化亜鉛例えば、ZnO1酸化亜鉛2種、ハクスイテック社製、酸化マグネシウム、亜鉛華例えば、メタZ-102商品名;井上石灰工業株式会社製などの酸化亜鉛などが挙げられる。その配合量は、通常、エチレンα-オレフィン非共役ポリエン共重合体および必要に応じて配合される他の架橋が必要なポリマーゴム等の合計100重量部に対して、1~20重量部である。軟化剤軟化剤の具体例としては、プロセスオイル、潤滑油、パラフィン油、流動パラフィン、石油アスファルト、ワセリン等の石油系軟化剤;コールタール等のコールタール系軟化剤;マシ油、アマニ油、ナタネ油、大豆油、ヤシ油等の脂肪油系軟化剤;蜜ロウ、カルナウバロウ等のロウ類;リシノール酸、パルミチン酸、ステアリン酸、ステアリン酸バリウム、ステアリン酸カルシウム等の脂肪酸またはその塩;ナフテン酸、パイン油、ロジンまたはその誘導体;テルペン樹脂、石油樹脂、クマロンインデン樹脂等の合成高分子物質;ジオクチルフタレート、ジオクチルアジペート等のエステル系軟化剤;その他、マイクロクリスタリンワックス、液状ポリブタジエン、変性液状ポリブタジエン、炭化水素系合成潤滑油、トール油、サブファクチスなどが挙げられ、石油系軟化剤が好ましく、中でもプロセスオイルが好ましい。ゴム組成物中の軟化剤の配合量は、エチレンα-オレフィン非共役ポリエン共重合体および必要に応じて配合される他のポリマーエラストマー、ゴム等成分の合計100重量部に対して、一般に2~100重量部、好ましくは10~100重量部である。無機充填剤無機充填剤の具体例としては、軽質炭酸カルシウム、重質炭酸カルシウム、タルク、クレーなどの1種類または2種類以上が使用され、これらのうちでは、ホワイトンSB商品名;白石カルシウム株式会社等の重質炭酸カルシウムが好ましい。ゴム組成物が、無機充填剤を含有する場合には、無機充填剤の配合量は、エチレンα-オレフィン非共役ポリエン共重合体および必要に応じて配合される他のポリマーエラストマー、ゴム等の合計100重量部に対して、通常は2~50重量部、好ましくは5~50重量部である。配合量が上記範囲内であると、ゴム組成物の混練加工性が優れており、機械特性に優れた成形体を得ることができる。補強剤補強剤の具体例としては、カーボンブラック、シランカップリング剤で表面処理したカーボンブラック、シリカ、炭酸カルシウム、活性化炭酸カルシウム、微粉タルク、微分ケイ酸などがあり、配合する場合には、エチレンα-オレフィン非共役ポリエン共重合体および必要に応じて他のポリマーエラストマー、ゴム等の合計100重量部に対して、一般に30~200重量部、好ましくは50~180重量部である。老化防止剤安定剤ゴム組成物に、老化防止剤安定剤を配合することにより、これから形成される成形体の寿命を長くすることができる。このような老化防止剤として、従来公知の老化防止剤、例えば、アミン系老化防止剤、フェノール系老化防止剤、イオウ系老化防止剤などがある。さらに、老化防止剤として、フェニルブチルアミン、N,N-ジ-2-ナフチル-p―フェニレンジアミン等の芳香族第2アミン系老化防止剤;ジブチルヒドロキシトルエン、テトラキス[メチレン3,5-ジ-t-ブチル-4-ヒドロキシヒドロシンナメート]メタン等のフェノール系老化防止剤;ビス[2-メチル-4-3-n-アルキルチオプロピオニルオキシ-5-t-ブチルフェニル]スルフィド等のチオエーテル系老化防止剤;ジブチルジチオカルバミン酸ニッケル等のジチオカルバミン酸塩系老化防止剤;2-メルカプトベンゾイルイミダゾール、2-メルカプトベンゾイミダゾールの亜鉛塩、ジラウリルチオジプロピオネート、ジステアリルチオジプロピオネート等のイオウ系老化防止剤等がある。これらの老化防止剤は、1種単独であるいは2種以上の組み合わせで用いることができ、その配合量は、エチレンα-オレフィン非共役ポリエン共重合体および他のポリマーエラストマー、ゴム等の合計100重量部に対して、通常は0.3~10重量部、好ましくは0.5~7.0重量部である。このような範囲内とすることにより、得られるゴム組成物から得られる成形体の表面のブルームがなく、さらに加硫阻害が発生を抑制することができる。加工助剤加工助剤としては、一般に加工助剤としてゴムに配合されるものを広く用いることができる。加工助剤の具体例としては、リシノール酸、ステアリン酸、パルミチン酸、ラウリン酸、ステアリン酸バリウム、ステアリン酸亜鉛、ステアリン酸カルシウム、エステル類などが挙げられる。これらのうち、ステアリン酸が好ましい。加工助剤の配合量は、ゴム組成物に含まれるエチレンα-オレフィン非共役ポリエン共重合体およびそのエチレン系共重合体以外のポリマーエラストマー、ゴム等100重量部に対して、通常は10重量部以下、好ましくは8.0重量部以下である。活性剤活性剤の具体例としては、ジ-n-ブチルアミン、ジシクロヘキシルアミン、モノエラノールアミン等のアミン類;ジエチレングリコール、ポリエチレングリコール、レシチン、トリアリルートメリレート、脂肪族カルボン酸または芳香族カルボン酸の亜鉛化合物等の活性剤;過酸化亜鉛調整物;クタデシルトリメチルアンモニウムブロミド、合成ハイドロタルサイト、特殊四級アンモニウム化合物などが挙げられる。活性剤を含有する場合は、その配合量は、エチレンα-オレフィン非共役ポリエン共重合体およびそれ以外のポリマーエラストマー、ゴム等100重量部に対して、通常は0.2~10重量部、好ましくは0.3~5重量部である。吸湿剤吸湿剤の具体例としては、酸化カルシウム、シリカゲル、硫酸ナトリウム、モレキュラーシーブ、ゼオライト、ホワイトカーボンなどが挙げられる。吸湿剤を含有する場合は、その配合量は、エチレンα-オレフィン非共役ポリエン共重合体およびその他のポリマーエラストマー、ゴム等100重量部に対して、通常は0.5~15重量部、好ましくは1.0~12重量部である。成形体本発明の成形体は、エチレンα-オレフィン非共役ポリエン共重合体、あるいは、そのエチレン系共重合体を含む組成物、特に上記のゴム組成物から成形し、架橋することにより得ることができる。架橋の際には、金型を用いても、用いなくてもよい。金型を用いない場合には、この組成物は、通常連続的に成形され、架橋される。本発明のエチレン系共重合体を含む組成物、さらには上記のゴム組成物を架橋させる方法としては、a架橋剤を含有する組成物を、通常、押出し成形、プレス成形、インジェクション成形、カレンダー成形等の成形法や、ロール加工により所望の形状に予備的成形し、成形と同時にまたは成形物を架橋槽内に導入して加熱する方法や、b架橋剤を含有する組成物を、aの方法と同様の方法で予備成形し、次いで電子線を照射する方法を例示することができる。このうち、aの方法では、加熱により組成物中の架橋剤による架橋反応が起こり、架橋された成形体が得られる。また、bの方法では、電子線により架橋反応が起こり、架橋体が得られる。bの方法においては通常、予備成形が施された組成物に、0.1~10MeVのエネルギーを有する電子線を、ゴム組成物の吸収線量が通常は0.5~36Mrad、好ましくは0.5~20Mrad、さらに好ましくは1~10Mradになるように照射する。さらには、成形体のうち発泡成形体は、本発明のエチレン系共重合体と、軟化剤、充填剤、架橋剤、および発泡剤を含有する組成物を架橋および発泡することにより得られる。発泡剤としては、重炭酸ナトリウム、炭酸ナトリウム等の無機系発泡剤;N,N-ジニトロソペンタメチレンテトラミン、N,N-ジニトロソテレフタルアミド等のニトロソ化合物;アゾジカルボンアミドADCA、アゾビスイソブチロニトリル等のアゾ化合物;ベンゼンスルホニルヒドラジド、p,p-オキシビスベンゼンスルホニルヒドラジドOBSH等のヒドラジド化合物;カルシウムアジド、4,4-ジフェニルジスルホニルアジド等のアジド化合物などの有機発泡剤が挙げられる。発泡剤を含有する場合には、その配合量は、エチレンα-オレフィン非共役ポリエン共重合体および必要に応じて配合される他のポリマーエラストマー、ゴム等の合計100重量部に対して、一般に0.2~30重量部、好ましくは0.5~25重量部、より好ましくは0.5~20重量部である。架橋剤と共に発泡剤を含有する組成物は、加熱することによって、架橋剤による架橋反応と共に、発泡剤が分解して炭酸ガスや窒素ガスを発生する。このため、気泡構造を有する発泡体が得られる。本発明のエチレン系共重合体を含むゴム組成物から得られる成形体は、機械特性、押出し成形性、プレス成形性、インジェクション成形、カレンダー成形等の成形性、およびロール加工性に非常に優れており、種々の成形体を好適に得ることができる。また、本発明のエチレン系共重合体を用いることにより、表面平滑性に優れ、意匠性や形状保持性に優れる成形体を得ることができる。本発明のエチレン系共重合体を含むゴム組成物から得られる成形体、たとえば、架橋成形体や架橋発泡体などは、様々な用途に用いることができる。具体的には、タイヤ用ゴム、O-リング、工業用ロール、パッキン例えばコンデンサーパッキン、ガスケット、ベルト例えば、断熱ベルト、複写機ベルト、ホース例えば、ウォーターホース、ブレーキリザーバーホース、ラジエターホース、防止ゴム、スポンジ例えば、ウェザーストリップスポンジ、断熱スポンジ、プロテクトスポンジ、微発泡スポンジ、ケーブルイグニッションケーブル、キャブタイヤケーブル、ハイテンションケーブル、電線被覆材高圧電線被覆材、低電圧電線被覆材、舶用電線被覆材、グラスランチャネル、カラー表皮材、給紙ロール、ルーフィングシート等に好適に用いられる。実施例次に本発明について実施例を示してさらに詳細に説明するが、本発明はこれらによって限定されるものではない。なお、実施例及び比較例における各特性の評価方法は次の通りである。エチレン[A]に由来する構造単位のモル量1H-NMRスペクトルメーターによる強度測定によって求めた。非共役ポリエン[C]に由来する構造単位のモル量1H-NMRスペクトルメーターによる強度測定によって求めた。ムーニー粘度ムーニー粘度は、ムーニー粘度計島津製作所社製SMV202型を用いて、JISK63001994に準じて測定した。損失弾性率G’’エチレン系共重合体の50°Cにおける損失弾性率G’’は、粘弾性試験機ARES、ティーエイインスツルメント社製を用いて測定した。具体的には、試料として、190°Cでプレスした2mm厚のシートから、直径25mm×2mm厚の円盤状に成形したものを使用し、以下の条件で測定を行った。データ処理ソフトとして、Orchestratorティーエイインスツルメント社製を用いた。Geometry:パラレルプレート測定温度:50°C周波数:1Hz歪み率:0.5最低粘度Vmおよびスコーチ時間t5未加硫ゴムの物性試験はJISK6300に準拠して行なった。具体的には、ムーニー粘度計島津製作所社製SMV202型を用いて、125°Cにおいて、ムーニー粘度の変化を測定し、測定開始から最低粘度Vmを求め、さらにその最低粘度Vmより5ポイント上昇するまでの時間を求め、これをスコーチ時間t5、minとした。ゴム組成物の加工性<粘着性>未加硫のゴム組成物を用いてRHESCA社製タッキング試験機TAC-IIにより測定した。具体的には、試料として、190°Cでプレスした2mm厚のシートから、直径40mm×5mm×2mm厚の短冊状に成形したものを使用し、以下の条件で測定を行った。温度:23°C進入速度:120mm/分加圧力:200gf加圧時間:20秒引き離し速度:120mm/分未加硫ゴム強度最大応力値MPa未加硫ゴムのハンドリング性を評価する目的で、50°Cにおける未加硫ゴム組成物の強度を測定した。具体的には、未加硫ゴム組成物を100°Cで5分間プレスして2mm厚さのシートとし、ダンベル状のJIS3号試験片で打ち抜き、50°Cの雰囲気下、100mm/min.の引張り速度で引張り試験を行い、最大応力値降伏点モジュラスを測定した。なお、この強度が顕著に低い場合、未加硫ゴム組成物が形状を保持できないため、ハンドリング性や後工程での成形において大きな問題となる。硬度試験Durometer-A加硫された成形体の平らな部分を重ねて12mmとし、JISK6253に従い硬度JIS-Aを測定した。引張り試験加硫された成形体をJISK6251に従い、測定温度23°C、引張速度500mm/分の条件で引張試験を行い、破断時強度TBおよび破断伸びEBを測定した。圧縮永久歪試験JISK6250の6.5の要領で加硫成形体からサンプルを抜き取り、JISK62621997に従って、70°C×22時間処理後の圧縮永久歪を測定した。実施例1攪拌翼を備えた容積1Lの重合器を用いて連続的に、成分[A]:エチレン、成分[B]:1-ブテン、成分[C]:5-エチリデン-2-ノルボルネンENBからなる三元共重合体の重合反応を60°Cにて行った。重合溶媒としてはヘキサンフィード量2.3L/hを用いて、エチレンのフィード量を125g/h、1-ブテンのフィード量を700mL/h、ENBのフィード量を23g/h、および水素H2のフィード量を0.25NL/hとして重合器に連続供給した。重合圧力を3.6MPaに保ちながら主触媒として、上記式VIIIで表される構造を有する触媒であるt-ブチルアミド-ジメチルη5-2-メチル-s-インダセン-1-イルシランチタニウムII1,3-ペンタジエンを用いて、0.005mmol/hとなるよう重合器に連続的に供給した。また、共触媒として3CB4を0.025mmol/h、有機アルミニウム化合物としてトリイソブチルアルミニウム以下TIBAともいう。を1.1mmol/hとなるように、それぞれを重合器に連続的に供給した。このようにして、エチレン、1-ブテン、ENBからなる共重合体を、5.1重量含む重合液を得た。重合器下部から抜き出した重合液中に少量のメタノールを添加して重合反応を停止させ、スチームストリッピング処理にて重合体を溶媒から分離した後、80°Cで一昼夜減圧乾燥し82.4gのエチレン系共重合体を得た。得られた共重合体の物性を表1に示す。実施例2エチレンのフィード量を90g/h、1-ブテンのフィード量を770mL/h、ENBのフィード量を24g/h、および水素H2のフィード量を0.05NL/hに変更した以外は実施例1と同様にして合成した。得られたエチレン系共重合体の物性を表1に示す。実施例3エチレンのフィード量を63g/h、1ブテンのフィード量を800mL/hおよびENBのフィード量を24g/h、および水素H2のフィード量を0.01NL/hに変更した以外は実施例1と同様にして合成した。得られたエチレン系共重合体の物性を表1に示す。実施例4エチレンのフィード量を110g/h、1-ブテンのフィード量を650mL/hおよびENBのフィード量を21g/h、および水素H2のフィード量を0.1NL/hに変更した以外は実施例1と同様にして合成した。得られたエチレン系共重合体の物性を表1に示す。実施例5エチレンのフィード量を105g/h、1-ブテンのフィード量を650mL/hおよびENBのフィード量を41g/h、および水素H2のフィード量を0.15NL/hに変更した以外は実施例1と同様にして合成した。得られたエチレン系共重合体の物性を表1に示す。比較例1エチレンのフィード量を180g/h、1-ブテンのフィード量を580mL/hおよびENBのフィード量を25g/h、および水素H2のフィード量を0.30NL/hに変更した以外は実施例1と同様にして合成した。得られたエチレン系共重合体の物性を表1に示す。比較例2エチレンのフィード量を150g/h、1-ブテンのフィード量を700mL/hおよびENBのフィード量を41g/h、および水素H2のフィード量を0.15NL/hに変更した以外は実施例1と同様にして合成した。得られたエチレン系共重合体の物性を表1に示す。比較例3攪拌翼を備えた容積1Lの重合器を用いて連続的に、成分[A]:エチレン、成分[B]:プロピレン、成分[C]:5-エチリデン-2-ノルボルネンENBからなる三元共重合体の重合反応を80°Cにて行った。重合溶媒としてはヘキサンフィード量2.3L/hを用いて、エチレンのフィード量を180g/h、プロピレンのフィード量を190g/h、ENBのフィード量を27g/h、および水素H2のフィード量を2.1NL/hとして重合器に連続供給した。重合圧力を3.6MPaに保ちながら主触媒として、上記式VIIIで表される構造を有する触媒であるt-ブチルアミド-ジメチルη5-2-メチル-s-インダセン-1-イルシランチタニウムII1,3-ペンタジエンを用いて、0.003mmol/hとなるよう重合器に連続的に供給した。また、共触媒としてトリチルテトラキスペンタフルオロフェニルボレート3CB4を0.011mmol/h、有機アルミニウム化合物としてトリイソブチルアルミニウム以下TIBAともいう。を1.0mmol/hとなるように、それぞれを重合器に連続的に供給した。このようにして、エチレン、プロピレン、およびENBからなる共重合体を、5.9重量含む重合液を得た。重合器下部から抜き出した重合液中に少量のメタノールを添加して重合反応を停止させ、スチームストリッピング処理にてエチレン系共重合体を溶媒から分離した後、80°Cで一昼夜減圧乾燥し88.4gのエチレン系共重合体を得た。得られたエチレン系共重合体の物性を表1に示す。比較例4エチレンのフィード量を130g/h、プロピレンのフィード量を150g/hおよびENBのフィード量を49g/h、および水素H2のフィード量を1.52NL/hに変更した以外は比較例3と同様にして合成した。得られたエチレン系共重合体の物性を表1に示す。比較例5エチレンのフィード量を155g/h、プロピレンのフィード量を148g/hおよびENBのフィード量を41g/h、および水素H2のフィード量を10.6NL/hに変更した以外は比較例3と同様にして合成した。得られたエチレン系共重合体の物性を表1に示す。実施例6本発明のエチレン系共重合体を含むゴム組成物およびゴム成形体は、次のような製造方法によって得た。まず、本発明のエチレン系共重合体を含むゴム組成物における加硫する前のゴム組成物は、MIXTRONBBMIXER神戸製鋼所社製、BB-2型、容積1.7L、ローター2WHを用いて、エチレン系共重合体実施例1のエチレン1-ブテンENB共重合体100重量部に対して、加硫助剤として酸化亜鉛酸化亜鉛2種商品名;ハクスイテック株式会社製を5重量部、加工助剤として、ステアリン酸を2重量部、補強剤として、カーボンブラック旭60G商品名;旭カーボン株式会社製を70重量部、無機充填剤として炭酸カルシウムホワイトンSB商品名;白石カルシウム株式会社製を30重量部、および軟化剤としてパラフィン系プロセスオイルダイアナプロセスオイルPS-430商品名;出光興産株式会社製を40重量部混練した。混練条件は、ローター回転数が40rpm、フローティングウェイト圧力が3kg/cm2、混練時間が5分間で行い、混練排出温度は144°Cであった。次いで、上記配合物が温度40°Cとなったことを確認した後、6インチロールを用いて上記配合物に加硫促進剤として、N-シクロヘキシル-2-ベンゾチアゾールスルフェンアミドサンセラーCM商品名;三新化学工業株式会社製を0.5重量部、加硫促進剤として、ブチルジチオカルバミン酸亜鉛ZnBDCサンセラーBZ商品名;三新化学工業株式会社製を1.0重量部、加硫促進剤としてとして、テトラメチルチウラムジスルフィドサンセラーTT商品名;三新化学工業株式会社製を0.5重量部、加硫促進剤としてとして、ジペンタメチレンチウラムテトラスルフィドサンセラーTRA商品名;三新化学工業株式会社製を0.5重量部、加硫剤としてイオウを0.5重量部、吸湿剤として、酸化カルシウムベスタ18商品名;井上石灰工業株式会社を5重量部を混練した。混練条件は、ロール温度を前ロール/後ロール=50°C/50°C、ロール周速さを前ロール/後ロール=18rpm/15rpm、ロール間隙を3mmとして混練時間8分間で分出しした。次に、この配合物からプレス成形機を用いて160°Cで20分間加硫を行って、厚み2mmのゴムシートを調製した。また。圧縮永久歪試験用のゴムブロックは、160°Cで25分間加硫して調製した。未加硫物及び得られた加硫物について、未加硫物性、引張り試験、硬さ試験、圧縮永久歪試験を前記方法により行った。結果を表2に示す。実施例7エチレン系共重合体を、実施例2のエチレン系重合体に変更した以外は、実施例6と同様に行った。得られた組成物の評価結果、および加硫シート成形体の物性を表2に示した。実施例8エチレン系共重合体を、実施例3のエチレン系共重合体に変更した以外は、実施例6と同様に行った。得られた組成物の評価結果、および加硫シート成形体の物性を表2に示した。実施例9エチレン系共重合体を、実施例4のエチレン系共重合体に変更した以外は、実施例6と同様に行った。得られた組成物の評価結果、および加硫シート成形体の物性を表2に示した。実施例10エチレン系共重合体を、実施例5のエチレン系共重合体に変更した以外は、実施例6と同様に行った。得られた組成物の評価結果、および加硫シート成形体の物性を表2に示した。比較例6エチレン系共重合体を、比較例1のエチレン系共重合体に変更した以外は、実施例6と同様に行った。得られた組成物の評価結果、および加硫シート成形体の物性を表2に示した。比較例7エチレン系共重合体を、比較例2のエチレン系共重合体に変更した以外は、実施例6と同様に行った。得られた組成物の評価結果、および加硫シート成形体の物性を表2に示した。比較例8エチレン系共重合体を、比較例3のエチレン系共重合体に変更した以外は、実施例6と同様に行った。得られた組成物の評価結果、および加硫シート成形体の物性を表2に示した。比較例9エチレン系共重合体を、比較例4のエチレン系共重合体に変更した以外は、実施例6と同様に行った。得られた組成物の評価結果、および加硫シート成形体の物性を表2に示した。比較例10エチレン系共重合体を、比較例5のエチレン系共重合体に変更した以外は、実施例6と同様に行った。得られた組成物の評価結果、および加硫シート成形体の物性を表2に示した。"